(57)【要約】  光硬化法を用い、青光及び紫外光を吸収できる眼内レンズ（ＩＯＬ）を製造するための方法。このように製造された眼内レンズは、ＩＯＬを移植された目の網膜に青光及び紫外光が到達しないよう遮蔽する。青光及び紫外光が網膜に到達しないように遮蔽することによって、ＩＯＬは網膜に対する潜在的な損傷を予防する。【特許請求の範囲】
【請求項１】
１以上の青光吸収部分と１以上の紫外光吸収部分とを含む適当な材料に、５００ｎｍより長波長に吸収を有し、かつ、約５００ｎｍより長波長の可視光を照射すると前記適当な材料の重合を開始することができる１以上の光開始剤を導入し、そして前記材料に前記可視光を前記重合を起こさせるに十分な時間当てることを特徴とする、医療デバイスの製造方法。
【請求項２】
１以上の青光吸収部分と１以上の紫外光吸収部分とを含む適当な材料に、５００ｎｍより長波長に吸収を有し、かつ、約５００ｎｍより長波長の可視光を照射すると前記適当な材料の重合を開始することができる１以上の光開始剤を導入し、そして前記材料に前記可視光を前記重合を起こさせるに十分な時間当てることを特徴とする、青光及び紫外光吸収特性を有する医療デバイスの製造方法。
【請求項３】
前記医療デバイスが、コンタクトレンズ、人工角膜移植、内包性袋伸展輪、角膜インレー及び角膜輪からなる群より選択される、請求項１又は２に記載の方法。
【請求項４】
前記医療デバイスが眼内レンズである、請求項１又は２に記載の方法。
【請求項５】
前記青光吸収部分が１種以上の反応性イエロー色素である、請求項１又は２に記載の方法。
【請求項６】
前記青光吸収部分が１種以上のアゾ系イエロー色素である、請求項１又は２に記載の方法。
【請求項７】
前記適当な材料が、エチレン性不飽和基を有する材料である、請求項１又は２に記載の方法。
【請求項８】
前記適当な材料がアクリレート又はメタクリレート材料である、請求項１又は２に記載の方法。
【請求項９】
前記適当な材料が１種以上の高屈折率モノマーを含む、請求項１又は２に記載の方法。
【請求項１０】
前記適当な材料が、２−エチルフェノキシメタクリレート、２−エチルフェノキシアクリレート、２−エチルチオフェニルメタクリレート、２−エチルチオフェニルアクリレート、２−エチルアミノフェニルメタクリレート、２−エチルアミノフェニルアクリレート、フェニルメタクリレート、ベンジルメタクリレート、２−フェニルメチルメタクリレート、３−フェニルプロピルメタクリレート、４−フェニルブチルメタクリレート、４−メチルフェニルメタクリレート、４−メチルベンジルメタクリレート、２，２−メチルフェニルエチルメタクリレート、２，３−メチルフェニルエチルメタクリレート、２，４−メチルフェニルエチルメタクリレート、２−（４−プロピルフェニル）エチルメタクリレート、２−（４−（１−メチルエチル）フェニル）エチルメタクリレート、２−（４−メトキシフェニル）エチルメタクリレート、２−（４−シクロヘキシルフェニル）エチルメタクリレート、２−（２−クロロフェニル）エチルメタクリレート、２−（３−クロロフェニル）エチルメタクリレート、２−（４−クロロフェニル）エチルメタクリレート、２−（４−ブロモフェニル）エチルメタクリレート、２−（３−フェニルフェニル）エチルメタクリレート、２−（４−フェニルフェニル）エチルメタクリレート及び２−（４−ベンジルフェニル）エチルメタクリレートからなる群より選ばれた１種以上の高屈折率モノマーを含む、請求項１又は２に記載の方法。
【請求項１１】
前記適当な材料が、ポリシロキサンのアクリレート封鎖形プレポリマー及びポリシロキサンのメタクリレート封鎖形プレポリマーであって、プレポリマーの屈折率が１．４２以上となるように適当な数の芳香族部分を有するものからなる群より選ばれた１種以上の高屈折率プレポリマーを含む、請求項１又は２に記載の方法。
【請求項１２】
前記紫外光吸収部分が１種以上のベンゾトリアゾール組成物である、請求項１又は２に記載の方法。
【請求項１３】
前記紫外光吸収部分が、β−（４−ベンゾトリアゾイル−３−ヒドロキシフェノキシ）エチルアクリレート、４−（２−アクリルオキシエトキシ）−２−ヒドロキシベンゾフェノン、４−メタクリルオキシ−２−ヒドロキシベンゾフェノン、２−（２’−メタクリルオキシ−５’−メチルフェニル）ベンゾトリアゾール、２−（２’−ヒドロキシ−５’−メタクリルオキシエチルフェニル）−２Ｈ−ベンゾトリアゾール、２−［３’−ｔ−ブチル−２’−ヒドロキシ−５’−（３”−メタクリロイルオキシプロピル）フェニル］−５−クロロベンゾトリアゾール、２−［３’−ｔ−ブチル−５’−（３”−ジメチルビニルシリルプロポキシ）−２’−ヒドロキシフェニル］−５−メトキシベンゾトリアゾール及び２−［３’−ｔ−ブチル−２’−ヒドロキシ−５’−（３”−メタクリロイルオキシプロポキシ）フェニル］−５−クロロベンゾトリアゾールからなる群より選ばれた１種以上のベンゾトリアゾール組成物である、請求項１又は２に記載の方法。
【請求項１４】
前記光開始剤が、置換型ＵＶ光開始剤、共役ケトン類、トリアジン−イル誘導体類及び金属塩類からなる群より選ばれた、請求項１又は２に記載の方法。
【請求項１５】
前記光開始剤が、チタノセン誘導体類からなる群より選ばれた、請求項１又は２に記載の方法。
【請求項１６】
前記可視光が可視光源によって提供される、請求項１又は２に記載の方法。
【請求項１７】
前記可視光がキセノンランプによって提供される、請求項１又は２に記載の方法。
【請求項１８】
前記短時間が数時間未満である、請求項１又は２に記載の方法。
【請求項１９】
前記短時間が約２時間以内である、請求項１又は２に記載の方法。
【請求項２０】
請求項１又は２に記載の方法により得られた医療デバイスを目に移植することを特徴とする、該医療デバイスの使用方法。
【請求項２１】
請求項１又は２に記載の方法により得られた医療デバイス。
【請求項２２】
請求項１又は２に記載の方法により得られた眼内レンズ。
【発明の詳細な説明】
【技術分野】
【０００１】
本発明は、青光吸収特性を有する眼内レンズの製造方法に関する。より詳細には、本発明は、レンズ材料において、該レンズ材料を可視光源で硬化するため５００ｎｍより長波長に適当な吸収を有する１種以上の可視光開始剤を用いて眼内レンズを製造する方法に関する。
【背景技術】
【０００２】
１９４０年代から、病気の又は傷ついた天然接眼レンズの代替品として眼内レンズ（ＩＯＬ）移植物の形の光学デバイスが利用されている。多くの場合、例えば白内障のような病気の又は傷ついた天然レンズを外科的に取り除くときに、目の内部に眼内レンズが移植される。数十年間、このような眼内レンズ移植物を製造するのに好ましい材料は、硬質でガラス状高分子であるポリ（メチルメタクリレート）であった。
【０００３】
最近では、圧縮、折り曲げ、ロール化その他の変形が可能であることから、軟質でより柔軟なＩＯＬ移植物が普及している。このような軟質ＩＯＬ移植物は、これを変形させてから目の角膜の切開部を通して挿入することができる。ＩＯＬが目に挿入された後、その軟質材料の記憶特性によりＩＯＬはその元の変形前の形状に戻る。上述したような軟質でより柔軟なＩＯＬ移植物は、より硬質のＩＯＬ移植物の場合に必要な切開部（すなわち、５．５〜７．０ｍｍ）よりもはるかに小さな切開部（すなわち、４．０ｍｍ未満）を通して目の中に移植することができる。より硬質のＩＯＬ移植物では、堅いＩＯＬ光学部の直径より若干大きな角膜内の切開部を通してレンズを挿入しなければならないため、切開部を大きくする必要がある。したがって、市場ではより硬質のＩＯＬ移植物の人気が低下している。なぜなら、切開部が大きくなると、乱視が誘発されるなど術後に合併症が発生する率が高くなることとの関連性が知られているためである。
【０００４】
切開部の小さな白内障外科手術の最近の進歩に伴い、人工ＩＯＬ移植物用に適した軟質で折り曲げ可能な材料の開発に重点が置かれている。Mazzoccoの米国特許第４５７３９９８号明細書に、比較的小さな切開部を通して適合するように丸め、折り曲げ又は延伸することができる変形可能な眼内レンズが開示されている。変形可能なレンズは、その歪んだ形状が保たれたまま挿入された後、目の室内で開放され、その際レンズの弾性によってその成形形状が回復する。変形可能なレンズに適した材料として、Mazzoccoは、ポリウレタンエラストマー、シリコーンエラストマー、ハイドロゲルポリマー化合物、有機又は合成ゲル化合物及びそれらの組合せを開示している。
【０００５】
最近、青光（４００〜５００ｎｍ）が網膜にとって有害である可能性が認識されている。したがって、折り曲げ可能なレンズには、青光を遮断するイエロー色素が紫外光吸収剤と共に使用され、潜在的な損傷作用を予防している。Freemanらの米国特許第６３５３０６９号明細書に、芳香族基を有するアクリレート及び／又はメタクリレートモノマーを２種以上含む高屈折率共重合体が開示されている。該共重合体で製造された眼科デバイスは、米国特許第５４７０９３２号明細書に開示されているイエロー色素のような着色色素を含むこともできる。このような材料は、それらで製造されたデバイス、例えば眼内レンズを、破損することなく折り曲げ又は操作することができるに十分な強度を示す。
【発明の開示】
【発明が解決しようとする課題】
【０００６】
青光及び紫外（ＵＶ）光吸収剤を含有するＩＯＬ材料は、ＵＶ及び青光領域の吸光が強いため、従来の光開始剤でＩＯＬ材料を硬化させることが困難である。光開始剤は、ほとんどが４５０ｎｍより長波長では不活性である。したがって、青光吸収剤を含むＩＯＬ材料は、一般に熱硬化法で製造される。熱硬化法は、一般に時間がかかるため、ＩＯＬ材料の光硬化より経済性が劣る。その上、レンズの成形にプラスチック型を使用する場合には、その型が熱硬化に際して変形するため、精度を達成することが容易にはできない。
【課題を解決するための手段】
【０００７】
本発明によると、可視光源による硬化を可能ならしめる５００ｎｍより長波長で適当な吸収を有する可視光開始剤を用いた硬化法によって、青光及び紫外（ＵＶ）光を吸収することができる軟質で、折り曲げ可能な、高屈折率の眼内レンズ（ＩＯＬ）が製造される。本発明により製造された青光及びＵＶ光吸収性ＩＯＬは、目の網膜を、これに損傷を与える可能性のある青光及びＵＶ光から保護することにより、黄斑変性症から保護することができる。
【０００８】
本発明の青光及びＵＶ光吸収性ＩＯＬは、アクリレート、メタクリレート等のようなエチレン系不飽和基を有する材料から製造される。好適な材料は、１種以上の高屈折率モノマー、１種以上の青光吸収部分、１種以上のＵＶ光吸収部分、及び５００ｎｍより長波長に適当な吸収を有する１種以上の光開始剤をさらに含む。
【発明の効果】
【０００９】
したがって、本発明の目的は、青光吸収特性を有するＩＯＬの製造方法を提供することである。
【００１０】
本発明の別の目的は、比較的高い屈折率及び良好な清澄性を有するＩＯＬの製造方法を提供することである。
【００１１】
本発明の別の目的は、柔軟なＩＯＬの製造方法を提供することである。
【００１２】
本発明のさらに別の目的は、青光吸収特性を有する生体適合性ＩＯＬを提供することである。
【００１３】
本発明のこれら及びその他の目的及び利点は、その一部は具体的に説明されその他は説明されないが、後述する詳細な説明及び特許請求の範囲から明らかとなる。
【発明を実施するための最良の形態】
【００１４】
本発明は、ＩＯＬを移植された目の網膜に青光が到達しないよう遮蔽する青光吸収特性を有する高屈折率ＩＯＬの新規製造方法に関するものである。本発明の方法は、光硬化法によって青光及びＵＶ光吸収能を有するＩＯＬを製造する。本発明のＩＯＬ材料は、例えばキセノンランプのような可視光源を用いて、好ましくは数時間未満という比較的短時間での硬化を可能ならしめる、５００ｎｍより長波長に適当な吸収を有する可視光開始剤を含む。本発明により製造された青光及びＵＶ光吸収性ＩＯＬは、目の網膜を、これに損傷を与える可能性のある青光及びＵＶ光から保護することにより、黄斑変性症から保護することができる。
【００１５】
本発明のＩＯＬは、アクリレート、メタクリレート等のようなエチレン系不飽和基を有する１種以上のモノマー及び／又はプレポリマーから製造される。
【００１６】
本発明による好適なＩＯＬ材料には、高屈折率を有する１種以上のモノマー及び／又はプレポリマーも含まれる。高屈折率を有する好適なモノマーの例として、各種芳香族部分を含有するものが含まれるが、これらに限定はされない。高屈折率モノマーの具体例として、２−エチルフェノキシメタクリレート、２−エチルフェノキシアクリレート、２−エチルチオフェニルメタクリレート、２−エチルチオフェニルアクリレート、２−エチルアミノフェニルメタクリレート、２−エチルアミノフェニルアクリレート、フェニルメタクリレート、ベンジルメタクリレート、２−フェニルメチルメタクリレート、３−フェニルプロピルメタクリレート、４−フェニルブチルメタクリレート、４−メチルフェニルメタクリレート、４−メチルベンジルメタクリレート、２，２−メチルフェニルエチルメタクリレート、２，３−メチルフェニルエチルメタクリレート、２，４−メチルフェニルエチルメタクリレート、２−（４−プロピルフェニル）エチルメタクリレート、２−（４−（１−メチルエチル）フェニル）エチルメタクリレート、２−（４−メトキシフェニル）エチルメタクリレート、２−（４−シクロヘキシルフェニル）エチルメタクリレート、２−（２−クロロフェニル）エチルメタクリレート、２−（３−クロロフェニル）エチルメタクリレート、２−（４−クロロフェニル）エチルメタクリレート、２−（４−ブロモフェニル）エチルメタクリレート、２−（３−フェニルフェニル）エチルメタクリレート、２−（４−フェニルフェニル）エチルメタクリレート、２−（４−ベンジルフェニル）エチルメタクリレート等が含まれるが、これらに限定はされない。
【００１７】
本発明により使用するのに適した高屈折率プレポリマーには、ポリシロキサンのアクリレート封鎖形プレポリマー及びポリシロキサンのメタクリレート封鎖形プレポリマーであって、プレポリマーの屈折率が１．４２以上となるように適当な数の芳香族部分を有するものが含まれるが、これらに限定はされない。好ましくは、プレポリマーの各ポリシロキサン単位は、当該プレポリマーの分子量が約１０００より高く、しかし約３０００００より低い場合に、約１０００〜１００００の平均分子量を有することができる。
【００１８】
本発明による好適なＩＯＬ材料は、青光吸収部分をさらに含む。典型的な青光吸収部分は、アゾ系イエロー色素のような反応性イエロー色素である。このような青光吸収部分の具体例については、D.L. Jinkersonの米国特許第５６６２７０７号明細書（その開示全体を本願明細書の一部とする）に記載されているもの、並びにその対応する同時係属特許出願に開示されているものが挙げられる。
【００１９】
本発明による好適なＩＯＬ材料は、ＵＶ光吸収部分をさらに含む。好適な紫外光吸収剤の具体例として、β−（４−ベンゾトリアゾイル−３−ヒドロキシフェノキシ）エチルアクリレート、４−（２−アクリルオキシエトキシ）−２−ヒドロキシベンゾフェノン、４−メタクリルオキシ−２−ヒドロキシベンゾフェノン、２−（２’−メタクリルオキシ−５’−メチルフェニル）ベンゾトリアゾール、２−（２’−ヒドロキシ−５’−メタクリルオキシエチルフェニル）−２Ｈ−ベンゾトリアゾール、２−［３’−ｔ−ブチル−２’−ヒドロキシ−５’−（３”−メタクリロイルオキシプロピル）フェニル］−５−クロロベンゾトリアゾール、２−［３’−ｔ−ブチル−５’−（３”−ジメチルビニルシリルプロポキシ）−２’−ヒドロキシフェニル］−５−メトキシベンゾトリアゾール及び２−［３’−ｔ−ブチル−２’−ヒドロキシ−５’−（３”−メタクリロイルオキシプロポキシ）フェニル］−５−クロロベンゾトリアゾールが挙げられるが、これらに限定はされない。
【００２０】
本発明による好適なＩＯＬ材料は、５００ｎｍより長波長に適当な吸収を有する光開始剤をさらに含む。好適な光開始剤の例として、置換型ＵＶ光開始剤、共役ケトン類、トリアジン−イル誘導体類、金属塩類等が挙げられるが、これらに限定はされない。本発明において使用するのに特に好適な種類の光開始剤は、光源露光時に直接光分解され得るチタノセン誘導体類である。このようなチタノセン誘導体の一例がIrgacure-784（CiBa Specialty Chemical, Hawthorne, New York）であり、そのＵＶ−ＶＩＳスペクトルを図１に示す。Irgacure-784は、下記式１に示した構造を有するフッ素化ジフェニルチタノセンである。
【００２１】
【化１】
2007504854.tif 000002
【００２２】
イエロー色素を含有する配合物の可視光重合が効率的に起こるためには、光源が、４５０ｎｍより長波長の光を十分なワット数で十分に放出する必要がある。本発明により使用するのに好ましい光源は、高強度キセノンランプ、例えばXenon社（Woburn, Massachussetts）から市販されているパルス式ランプ（型式ＲＣ−２５７）であるが、これに限定はされない。ＲＣ−２５７は、イエロー色素を含有する配合物の効率的重合のため４５０ｎｍより長波長の光を十分なワット数で十分に放出する。このような高強度キセノンランプを使用することにより、印加強度にもよるが、４時間未満、好ましくは１時間未満、さらに好ましくは３０分未満で硬化を完了することができる。
【実施例】
【００２３】
青光及びＵＶ光吸収能を有する柔軟な高屈折率ＩＯＬを製造するための本発明の方法について、後述の実施例によりさらに詳細に説明する。
例１：Ｎ，Ｎ−ビス−（２−ヒドロキシエチル）−（４−フェニルアゾ）アニリン（ソルベントイエロー５８）の合成
アニリンのジアゾニウム塩とＮ−フェニルジエタノールアミンとをカップリングさせることによりＮ，Ｎ−ビス−（２−ヒドロキシエチル）−（４−フェニルアゾ）アニリンを合成した。Ｎ，Ｎ−ビス−（２−ヒドロキシエチル）−（４−フェニルアゾ）アニリンを合成する手順の詳細は、D.L. Jinkersonの米国特許第５４７０９３２号明細書に記載されている。
【００２４】
例２：Ｎ，Ｎ−ビス−（２−アクリルオキシエチル）−（４’−フェニルアゾ）アニリンの合成
還流凝縮器と乾燥管を連結した１０００ｍＬ容の３口丸底フラスコに、２５０ｍＬの塩化メチレンと、５．７グラム（０．０２モル）のＮ，Ｎ−ビス−（２−ヒドロキシエチル）−（４−フェニルアゾ）アニリンと、４．０４グラムのトリエチルアミンとを装填した。内容物を氷浴で冷却した。そのフラスコ内に、滴下漏斗によって、７．２４ｇ（０．０４モル）の塩化アクリロイルを３０分かけて添加した。次いで、氷浴を取り外して、内容物を一晩中撹拌し続けた。その後混合物を濾過し、さらにロータリーエバポレータで凝縮した。高性能液体クロマトグラフィ（ＨＰＬＣ）分析によると、主生成物が一つだけ示された。次いで、その生成物をシリカゲルクロマトグラフィにかけて精製した最終生成物を８０％以上の収率で得た。生成物は核磁気共鳴（ＮＭＲ）及び質量分析計によって同定した。
【００２５】
例３：ジメチルシロキサンとジフェニルシロキサンのヒドロキシブチル基を末端基とする共重合体（フェニル含分２５モル％）の合成
１リットル容の丸底フラスコに１，３−ビス（ヒドロキシブチル）テトラメチルジシロキサン（３３．７０ｇ、０．１１８モル）と、ジメチルジメトキシシラン（４０３．１８ｇ、３．２５モル）と、ジフェニルジメトキシシラン（２７２．３３ｇ、１．０８モル）とを添加した。次いで、そのフラスコに、水（７８．２９ｇ）と濃塩酸（１１．９ｍＬ）をゆっくりと添加した。フラスコの内容物を１時間還流した。内容物からメタノール（２５３．３ｍＬ）を留去した。フラスコに水（１６０ｍＬ）と濃塩酸（１３０ｍＬ）を添加した。フラスコの内容物を１時間還流した。次いで、フラスコの内容物を分離漏斗に注ぎ込んだ。シリコーン層を分離し、５００ｍＬのエーテルで希釈し、そして洗浄を２５０ｍＬの水で１回、２５０ｍＬの５％重炭酸ナトリウム水溶液で２回、さらに２５０ｍＬの水で２回行った。最後の有機層を硫酸マグネシウムで乾燥した後、８０℃（０．１ｍｍＨｇ）において真空ストリップ処理して粗生成物を得た。次いで、その粗生成物を５０／５０シクロヘキサン／塩化メチレンに溶解し、そして同一溶媒混合物を用いてシリカゲルカラムに通した。シリカゲルカラムにテトラヒドロフラン（ＴＨＦ）を通過させることによりＴＨＦ中に最終生成物を収集した。ＴＨＦ画分を合体し、乾燥し、そして真空ストリップして最終生成物を得た。最終生成物のサイズ排除クロマトグラフィ（ＳＥＣ）分析は、環状物が３％未満であり、滴定による分子量が２８２１であることを示した。
【００２６】
例４：ジメチルシロキサン単位とジフェニルシロキサン単位とを含有するポリシロキサンのメタクリレートで封鎖されたプレポリマーの合成
還流凝縮器と窒素ブランケットを装備した５００ｍＬ容の丸底フラスコに、イソホロンジイソシアネート（５．０３１ｇ、０．０２２７モル）と、例３で得られたジメチルシロキサンとジフェニルシロキサンのヒドロキシブチル基を末端基とする共重合体（５１．４４６５ｇ、０．０１８９モル）と、ジブチル錫ジラウレート（０．１８１１ｇ）と、塩化メチレン（１５０ｍＬ）とを装填した。フラスコ内容物を還流した。およそ９０分間の還流後、イソシアネートが当初の１６．２％（理論値１６．７％）に低下した。フラスコ内容物を周囲温度にまで冷却させた。フラスコにＨＥＭＡ（１．１５７２ｇ）と１，１’−２−ビ−ナフトール（５．７ｍｇ）を添加して撹拌した。７日後、ＩＲスペクトルからＮＣＯピークが消失し、反応が終了した。溶媒除去後、生成物が定量的収率で得られた。
【００２７】
例５：ＩＯＬ用途に有用なＵＶ吸収剤とイエロー色素部分を含有する高屈折率ハイドロゲルの調製
例４のプレポリマー５０部と、ベンジルアクリレート２０部と、ベンジルメタクリレート１０部と、Ｎ，Ｎ−ジメチルアクリルアミド２０部と、ベンゾトリアゾールメタクリレート０．２５部と、例２に記載したＮ，Ｎ−ビス−（２−アクリルオキシエチル）−（４’−フェニルアゾ）アニリン０．２部と、１部のIrgacure-784とからなる配合物を用意した。この混合物を、２枚のシラン処理済ガラス板間で、高強度可視光ランプＲＣ−２５７（Xenon社）の下で１時間硬化させた。次いで、硬化したフィルムを解放し、イソプロパノール中で４時間抽出し、そして真空オーブンにおいて７０℃で一晩乾燥した。次いで、乾燥フィルムを、ホウ酸塩で緩衝化した塩水中に一晩置いてから特性決定を行った。フィルムの厚さは１７０〜２００μｍであった。次いで、ハイドロゲルフィルムのＵＶ−ＶＩＳ吸収を測定したところ、４００ｎｍ未満の透過率は１％未満であり、４５０ｎｍ未満の透過率は６０％未満であるが４０％より高かった。処理後フィルムの機械特性は、硬化のために印加される光強度を調節することによって調整することができる。
【００２８】
本発明の方法により、軟質で、折り曲げ可能であり、約１．４２以上の比較的高い屈折率を示し、約１００％以上の比較的高い伸び率を示し、青光吸収特性を有するＩＯＬが合成される。本明細書に記載したように製造されたＩＯＬは、可能な限り小さな外科的切開部、すなわち３．５ｍｍ以下を通して目の中に挿入するための折り曲げ又は変形を可能ならしめるに必要な柔軟性を有する。本明細書に記載したＩＯＬが本明細書に開示した理想的な物理特性を有することは意外であった。本発明によるＩＯＬの理想的な物理特性は、青光吸収材料及びＵＶ光吸収材料の光硬化にまつわる従来の困難性によると、まったく意外なものである。
【００２９】
本発明の方法で製造されたＩＯＬは、比較的小さな外科的切開部、すなわち３．５ｍｍ以下を通して移植するためロールにし、又は折り曲げることができるものであればどのような設計であってもよい。このようなＩＯＬは、同一材料又は別材料でできた視覚部分と触覚部分を有するように製造することもできる。材料が選ばれると、それを所望の形状の型でキャストし、硬化し、そして型から取り出すことができる。このような成形後、ＩＯＬを本発明の方法により処理し、その後当業者に知られている慣例の方法により洗浄し、仕上げをし、包装し、そして滅菌される。別法として、本材料を、当業者に知られているようにロッド状にキャストし、ディスク状に切断し、そして旋盤にかけて所望の形状にしてもよい。
【００３０】
ＩＯＬ以外にも、本発明の方法は、コンタクトレンズ、人工角膜移植、内包性袋伸展輪、角膜インレー、角膜輪等のデバイスのような他の医療デバイス又は眼科デバイスの製造に用いるのにも適している。
【００３１】
本発明の方法を用いて製造されたＩＯＬは、眼科学の分野において慣例として使用される。例えば、白内障の外科手術では、目の角膜に切開が施される。角膜切開部を通して目の白内障にかかった天然レンズを取り出し（無水晶体アプリケーション）、そして目の前眼房、後眼房又は水晶体被膜にＩＯＬを挿入してから切開部を閉じる。しかしながら、本発明の眼科デバイスは、眼科学の分野の当業者に知られている他の外科手術に従い同様に使用することができる。
【００３２】
本明細書では、青光及び紫外光吸収能を有するＩＯＬを製造する方法について示し説明してきたが、当業者にとっては、本発明の基本概念の精神及び範囲から逸脱することなく各種改変が可能であること、そして本発明が、特許請求の範囲に記載された範囲を限度とする限り、本明細書に示し説明した特定の方法及び構造物に限定されないことは明らかである。
【図面の簡単な説明】
【００３３】
【図１】メタノール中０．１％の濃度の光開始剤Irgacure-784（CiBa Specialty Chemical, Hawthorne, New York）の紫外−可視（ＵＶ−ＶＩＳ）スペクトルの一例を示すグラフである。
【図１】
2007504854.tif 000003
【国際調査報告】
2007504854.tif 000004
2007504854.tif 000005
2007504854.tif 000006
2007504854.tif 000007